(57)【要約】【課題】  帯電防止性とその耐水性、耐溶剤性に優れ、平滑なハードコート層を提供することを課題とする。【解決手段】  式（１）：Ｑ＋・Ｘ−            （１）（式中、Ｑ＋はオニウムイオン、Ｘ−はハロゲンイオンを表す。）で示されるオニウム塩、金属酸化物微粒子、光重合開始剤、多官能（メタ）アクリレート及び／又は多官能ウレタン（メタ）アクリレートを含有してなることを特徴とする紫外線硬化性ハードコート樹脂組成物、該紫外線硬化性ハードコート樹脂組成物及び溶剤を含んでなる紫外線硬化性ハードコート塗液並びに該紫外線硬化性ハードコート塗液を基材表面に塗布して形成することを特徴とする帯電防止性ハードコート層。【選択図】  なし【特許請求の範囲】
【請求項１】
式（１）：
Ｑ＋・Ｘ−            （１）
（式中、Ｑ＋はオニウムイオン、Ｘ−はハロゲンイオンを表す。）で示されるオニウム塩、金属酸化物微粒子、光重合開始剤、多官能（メタ）アクリレート及び／又は多官能ウレタン（メタ）アクリレートを含有してなることを特徴とする紫外線硬化性ハードコート樹脂組成物。
【請求項２】
Ｑ＋が、下記式（２）〜（７）で表されるオニウムイオンからなる群より選ばれるいずれかのオニウムイオンである請求項１に記載の紫外線硬化性ハードコート樹脂組成物。
【化１】
2014136740.tif 000010
（式中、Ｒ１は水素原子、炭素数１〜２０のアルキル基、炭素数６〜２０のアラルキル基又は炭素数６〜２０のアリール基を表す。Ｒ２〜Ｒ４は、それぞれ炭素数１〜２０のアルキル基、炭素数６〜２０のアラルキル基、炭素数６〜２０のアリール基又は
式（２’）：
2014136740.tif 000011
（式中、ｍは１〜３、ｎは１〜１５の整数であり、Ｒ５は水素原子又は炭素数１〜３のアルキル基を表す。）
【化２】
2014136740.tif 000012
（式中、Ｒ６は水素原子、炭素数１〜２０のアルキル基、炭素数６〜２０のアラルキル基又は炭素数６〜２０のアリール基を表す。Ｒ７〜Ｒ９は、それぞれ炭素数１〜２０のアルキル基、炭素数６〜２０のアラルキル基又は炭素数６〜２０のアリール基を表す。）
【化３】
2014136740.tif 000013
（式中、Ｒ１０〜Ｒ１９は、それぞれ水素原子、炭素数１〜２０のアルキル基、炭素数６〜２０のアラルキル基又は炭素数６〜２０のアリール基を表す。）
【化４】
2014136740.tif 000014
（式中、Ｒ２０〜Ｒ３１は水素原子、炭素数１〜２０のアルキル基、炭素数６〜２０のアラルキル基又は炭素数６〜２０のアリール基を表す。）
【化５】
2014136740.tif 000015
（式中、Ｒ３２〜Ｒ３６は水素原子又は炭素数１〜２０のアルキル基を表す。）
【化６】
2014136740.tif 000016
（式中、Ｒ３７〜Ｒ４２は水素原子又は炭素数１〜２０のアルキル基を表す。）
【請求項３】
Ｘ−が塩素イオンである請求項１又は２に記載の紫外線硬化性ハードコート樹脂組成物。
【請求項４】
金属酸化物微粒子がシリカ化合物である請求項１〜３のいずれかに記載の紫外線硬化性ハードコート樹脂組成物。
【請求項５】
請求項１〜４のいずれか記載の紫外線硬化性ハードコート樹脂組成物及び溶剤を含んでなる紫外線硬化性ハードコート塗液。
【請求項６】
請求項５の紫外線硬化性ハードコート塗液を基材表面に塗布して形成することを特徴とする帯電防止性ハードコート層。
【発明の詳細な説明】
【技術分野】
【０００１】
本発明は、金属酸化物微粒子とアニオンがハロゲンであるオニウム塩を含有してなる紫外線硬化性ハードコート樹脂組成物ならびに帯電防止性と耐水性と耐溶剤性に優れたハードコート層に関する。
【背景技術】
【０００２】
合成樹脂は幅広い分野で使用されている。しかし、これらの合成樹脂は傷がつきやすく、また、帯電しやすいため埃がつきやすいという欠点がある。これらの欠点を改良するために光硬化性樹脂組成物を塗布し、紫外線照射で硬化させて合成樹脂の表面上に架橋硬化膜を形成させる方法が種々検討されている。しかし、前記の方法では、耐擦傷性は大幅に改善されるものの、摩擦などにより容易に帯電し、埃などが付着して美観を損ねる問題がある。そのため、これらの欠点を改良すべく光硬化性樹脂組成物中に帯電防止剤を添加する方法が種々検討されている。たとえば、ハードコート性を有する組成物に対しイオン性液体を添加することで、帯電防止性を付与することができることが知られている（特許文献１）。また、帯電防止性、ハードコート性の低下を許容できる範囲に抑える手法として、アルコキシシリル基を有する四級アンモニウム塩を加水分解し、金属酸化物微粒子に固定化する方法が知られている（特許文献２）。
【０００３】
本発明者らが、前記の公知のオニウム塩をハードコート用の帯電防止剤として使用したところ、帯電防止性の維持ができず、耐水性、耐溶剤性などが劣ることが分かった（比較例１参照）。また、アルコキシシリル基を有する四級アンモニウム塩を加水分解し、金属酸化物微粒子に固定化する方法では、得られた塗膜の外観を目視で確認したところ、金属酸化物微粒子が凝集し、平滑な塗膜を得ることができなかった（比較例２参照）。
【先行技術文献】
【特許文献】
【０００４】
【特許文献１】特開２００８−２７４２６６号公報
【特許文献２】特開２００１−２１４０９２号公報
【発明の開示】
【発明が解決しようとする課題】
【０００５】
帯電防止性とその耐水性、耐溶剤性に優れ、平滑なハードコート層を提供することを課題とする。
【課題を解決するための手段】
【０００６】
本発明者が上記課題を解決するために鋭意検討を行った結果、式（１）で表されるオニウム塩と金属酸化物微粒子、光重合開始剤、多官能（メタ）アクリレート及び／又は多官能ウレタン（メタ）アクリレートを含有してなるハードコート樹脂組成物としたところ、得られた帯電防止性ハードコート層に対して帯電防止性の耐水性、耐溶剤性を付与できることを見出し、本発明を完成するに至った。
【０００７】
即ち本発明は、式（１）で示されるオニウム塩（以下、オニウム塩（１）という）と金属酸化物微粒子を含む紫外線硬化性ハードコート樹脂組成物および帯電防止性ハードコート層に関する。
【０００８】
該ハードコート樹脂組成物および帯電防止性ハードコート層は式（１）で示されるオニウム塩、金属酸化物微粒子、光重合開始剤、多官能（メタ）アクリレート及び／又は多官能ウレタン（メタ）アクリレート、を含有してなり、紫外線硬化性ハードコート樹脂組成物には各種添加剤を適宜使用してもしなくても良い。
式（１）：
Ｑ＋・Ｘ−          （１）
（式中Ｑ＋はオニウムイオン、Ｘ−はハロゲンイオンを表す。式（１）のＱ＋は下記（２）〜（７）で表される。）
【０００９】
【化１】
2014136740.tif 000002
（式中、Ｒ１は水素原子、炭素数１〜２０のアルキル基、炭素数６〜２０のアラルキル基又は炭素数６〜２０のアリール基を表す。Ｒ２〜Ｒ４は、それぞれ炭素数１〜２０のアルキル基、炭素数６〜２０のアラルキル基、炭素数６〜２０のアリール基又は
式（２’）：
2014136740.tif 000003
式中、ｍは１〜３、ｎは１〜１５の整数であり、Ｒ５は水素原子又は炭素数１〜３のアルキル基を表す。）
【００１０】
【化２】
2014136740.tif 000004
（式中、Ｒ６は水素原子、炭素数１〜２０のアルキル基、炭素数６〜２０のアラルキル基又は炭素数６〜２０のアリール基を表す。Ｒ７〜Ｒ９は、それぞれ炭素数１〜２０のアルキル基、炭素数６〜２０のアラルキル基又は炭素数６〜２０のアリール基を表す。）
【００１１】
【化３】
2014136740.tif 000005
（式中、Ｒ１０〜Ｒ１９は、それぞれ水素原子、炭素数１〜２０のアルキル基、炭素数６〜２０のアラルキル基又は炭素数６〜２０のアリール基を表す。）
【００１２】
【化４】
2014136740.tif 000006
（式中、Ｒ２０〜Ｒ３１は水素原子、炭素数１〜２０のアルキル基、炭素数６〜２０のアラルキル基又は炭素数６〜２０のアリール基を表す。）
【００１３】
【化５】
2014136740.tif 000007
（式中、Ｒ３２〜Ｒ３６は水素原子又は炭素数１〜２０のアルキル基を表す。）
【００１４】
【化６】
2014136740.tif 000008
（式中、Ｒ３７〜Ｒ４２は水素原子又は炭素数１〜２０のアルキル基を表す。）
【発明の効果】
【００１５】
本発明の金属酸化物微粒子とオニウム塩（１）を併用したハードコート剤は、帯電防止性、耐水性、耐溶剤性に優れたハードコート剤および樹脂成型品を提供することができる。
【発明を実施するための形態】
【００１６】
以下、本発明を具体的に説明する。
【００１７】
式（１）中、Ｑ＋はオニウムイオン、Ｘ−はハロゲンイオンを表す。オニウムイオンとしてはアンモニウムイオン、ホスホニウムイオン、ピロリジニウムイオン、ピペリジニウムイオン、ピリジニウムイオン、イミダゾリウムイオンなどが挙げられ、好ましくは、アンモニウムイオン、ピロリジニウムイオン、ピペリジニウムイオン、ピリジニウムイオン、イミダゾリウムイオンであり、特に好ましくはアンモニウムイオンである。ハロゲンイオンとしては、塩素イオン、臭素イオン、ヨウ素イオンなどが挙げられ、好ましくは塩素イオンである。
【００１８】
式（２）中、Ｒ１は水素原子、炭素数１〜２０のアルキル基、炭素数６〜２０のアラルキル基又は炭素数６〜２０のアリール基を表し、好ましくは炭素数１〜１２のアルキル基である。具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基などが挙げられる。
【００１９】
Ｒ２〜Ｒ４は、それぞれ炭素数１〜２０のアルキル基、炭素数６〜２０のアラルキル基、炭素数６〜２０のアリール基又は式（２’）を表す。具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヒドロキシルエチル基などが挙げられる。
【００２０】
式（２’）中、ｍは１〜３、ｎは１〜１５の整数であり、Ｒ５は水素原子又は炭素数１〜３のアルキル基を表す。好ましくは、ｍは１〜２、ｎは１〜１５、Ｒ５は炭素数１〜２のアルキル基である。
【００２１】
式（３）中、Ｒ６は水素原子、炭素数１〜２０のアルキル基、炭素数６〜２０のアラルキル基又は炭素数６〜２０のアリール基を表し、好ましくは水素原子又は炭素数１〜１２のアルキル基である。具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基などが挙げられる。
【００２２】
Ｒ７〜Ｒ９は、それぞれ炭素数１〜２０のアルキル基、炭素数６〜２０のアラルキル基又は炭素数６〜２０のアリール基を表し、好ましくは炭素数１〜１２のアルキル基である。具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基などが挙げられる。
【００２３】
式（４）中、Ｒ１０〜Ｒ１９は、それぞれ水素原子、炭素数１〜２０のアルキル基、炭素数６〜２０のアラルキル基又は炭素数６〜２０のアリール基を表し、好ましくは水素原子又は炭素数１〜１２のアルキル基である。具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基などが挙げられる。
【００２４】
式（５）中、Ｒ２０〜Ｒ３１は、それぞれ水素原子、炭素数１〜２０のアルキル基、炭素数６〜２０のアラルキル基又は炭素数６〜２０のアリール基を表し、好ましくは水素原子又は炭素数１〜１２のアルキル基である。具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エコイシル基などが挙げられる。
【００２５】
式（６）中、Ｒ３２〜Ｒ３６は、それぞれ水素原子又は炭素数１〜２０のアルキル基を表し、好ましくは水素原子又は炭素数１〜１２のアルキル基である。具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基などが挙げられる。
【００２６】
式（７）中、Ｒ３７〜Ｒ４２は、それぞれ水素原子又は炭素数１〜２０のアルキル基を表し、好ましくは水素原子又は炭素数１〜１２のアルキル基である。具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基などが挙げられる。
【００２７】
オニウム塩（１）の具体例としては、テトラメチルアンモニウム＝クロリド、テトラエチルアンモニウム＝クロリド、テトラプロピルアンモニウム＝クロリド、テトラブチルアンモニウム＝クロリド、テトラヘプチルアンモニウム＝クロリド、テトラヘキシルアンモニウム＝クロリド、テトラヘプチルアンモニウム＝クロリド、テトラオクチルアンモニウム＝クロリド、テトラノニルアンモニウム＝クロリド、テトラデシルアンモニウム＝クロリド、テトラウンデシルアンモニウム＝クロリド、テトラドデシルアンモニウム＝クロリド、テトラトリデシルアンモニウム＝クロリド、テトラテトラデシルアンモニウム＝クロリド、テトラペンタデシルアンモニウム＝クロリド、テトラヘキサデシルアンモニウム＝クロリド、テトラヘプタデシルアンモニウム＝クロリド、テトラオクタデシルアンモニウム＝クロリド、テトラノナデシルアンモニウム＝クロリド、テトライコシルアンモニウム＝クロリド、トリエチルメチルアンモニウム＝クロリド、メチルトリプロピルアンモニウム＝クロリド、トリブチルメチルアンモニウム＝クロリド、トリヘキシルメチルアンモニウム＝クロリド、トリヘプチルメチルアンモニウム＝クロリド、メチルトリオクチルアンモニウム＝クロリド、メチルトリノニルアンモニウム＝クロリド、トリデシルメチルアンモニウム＝クロリド、Ｎ，Ｎ−ジエチル−Ｎ−メチル−（２−メトキシエチル）アンモニウム＝クロリド、ポリオキシエチレンアルキル（Ｃ８−Ｃ１８）メチルアンモニウム＝クロリド
【００２８】
テトラメチルホスホニウム＝クロリド、テトラエチルホスホニウム＝クロリド、テトラプロピルホスホニウム＝クロリド、テトラブチルホスホニウム＝クロリド、テトラペンチルホスホニウム＝クロリド、テトラヘキシルホスホニウム＝クロリド、テトラヘプチルホスホニウム＝クロリド、テトラオクチルホスホニウム＝クロリド、テトラノニルホスホニウム＝クロリド、テトラデシルホスホニウム＝クロリド、テトラペンタデシルホスホニウム＝クロリド、テトラヘキサデシルホスホニウム＝クロリド、テトラヘプタデシルホスホニウム＝クロリド、テトラオクタデシルホスホニウム＝クロリド、テトラノナデシルホスホニウム＝クロリド、テトライコシルホスホニウム＝クロリド、メチルトリオクチルホスホニウム＝クロリド、トリブチルドデシルホスホニウム＝クロリド、トリブチルベンジルホスホニウム＝クロリド、
【００２９】
１，１−ジメチルピロリジニウム＝クロリド、１−エチル−１−メチルピロリジニウム＝クロリド、１−メチル−１−プロピルピロリジニウム＝クロリド、１−ブチル−１−メチルピロリジニウム＝クロリド、１−メチル−１−ペンチルピロリジニウム＝クロリド、１−ヘキシル−１−メチルピロリジニウム＝クロリド、１−ヘプチル−１−メチルピロリジニウム＝クロリド、１−メチル−１−ノニルピロリジニウム＝クロリド、１−デシル−１−メチルピロリジニウム＝クロリド、１−メチル−１−ウンデシルピリジニウム＝クロリド、１−ドデシル−１−メチルピロリジニウム＝クロリド、１−メチル−１−トリデシルピロリジニウム＝クロリド、１−メチル−１−テトラデシルピロリジニウム＝クロリド、１−メチル−１−ペンタデシルピロリジニウム＝クロリド、１−ヘキサデシル−１−メチルピロリジニウム＝クロリド、１−ヘプタデシル−１−メチルピロリジニウム＝クロリド、１−メチル−１−オクタデシルピロリジニウム＝クロリド、１−メチル１−ノナデシルピロリジニウム＝クロリド、１−イコシル−１−メチルピロリジニウム＝クロリド、
【００３０】
１，１−ジメチルピペリジニウム＝クロリド、１−エチル−１−メチルピペリジニウム＝クロリド、１−メチル−３−プロピルピペリジニウム＝クロリド、１−ブチル−１−メチルピペリジニウム＝クロリド、１−メチル−１−ペンチルピペリジニウム＝クロリド、１−ヘキシル−１−メチルピペリジニウム＝クロリド、１−ヘプチル−１−メチルピペリジニウム＝クロリド、１−メチル−１−オクチルピペリジニウム＝クロリド、１−メチル−１−ノニルピペリジニウム＝クロリド、１−デシル−１−メチルピペリジニウム＝クロリド、１−メチル−１−ウンデシルピペリジニウム＝クロリド、１−ドデシル−１−メチルピペリジニウム＝クロリド、１−メチル−１−トリデシルピペリジニウム＝クロリド、１−メチル−１−テトラデシルピペリジニウム＝クロリド、１−メチル−１−ペンタデシルピペリジニウム＝クロリド、１−ヘキサデシル−１−メチルピペリジニウム＝クロリド、１−ヘプタデシル−１−メチルピペリジニウム＝クロリド、１−メチル−１−オクタデシルピペリジニウム＝クロリド、１−メチル−１−ノナデシルピペリジニウム＝クロリド、１−イコシル１−メチルピペリジニウム＝クロリド、
【００３１】
１，３−ジメチルイミダゾリウム＝クロリド、１−エチル−３−メチルイミダゾリウム＝クロリド、１−メチル−３−プロピルイミダゾリウム＝クロリド、１−ブチル−３−メチルイミダゾリウム＝クロリド、１−メチル−３−ペンチルイミダゾリウム＝クロリド、１−ヘキシル−３−メチルイミダゾリウム＝クロリド、１−ヘプチル−３−メチルイミダゾリウム＝クロリド、１−メチル−３−オクチルイミダゾリウム＝クロリド、１−メチル−３−ノニルイミダゾリウム＝クロリド、１−デシル−３−メチルイミダゾリウム＝クロリド、１−メチル−３−ウンデシルイミダゾリウム＝クロリド、１−ドデシル−３−メチルイミダゾリウム＝クロリド、１−メチル−３−トリデシルイミダゾリウム＝クロリド、１−メチル−３−テトラデシルイミダゾリウム＝クロリド、１−メチル−３−ペンタデシルイミダゾリウム＝クロリド、１−ヘキサデシル−３−メチルイミダゾリウム＝クロリド、１−ヘプタデシル−３−メチルイミダゾリウム＝クロリド、１−メチル−３−オクタデシルイミダゾリウム＝クロリド、１−メチル−３−ノナデシルイミダゾリウム＝クロリド、１−イコシル３−メチルイミダゾリウム＝クロリド、
【００３２】
１−メチルピリジニウム＝クロリド、１−エチルピリジニウム＝クロリド、１−プロピルピリジニウム＝クロリド、１−ブチルピリジニウム＝クロリド、１−ペンチルピリジニウム＝クロリド、１−ヘキシルピリジニウム＝クロリド、１−ヘプチルピリジニウム＝クロリド、１−オクチルピリジニウム＝クロリド、１−ノニルピリジニウム＝クロリド、１−デシルピリジニウム＝クロリド、１−ウンデシルピリジニウム＝クロリド、１−ドデシルピリジニウム＝クロリド、１−トリデシルピリジニウム＝クロリド、１−テトラデシルピリジニウム＝クロリド、１−ペンタデシルピリジニウム＝クロリド、ヘキサデシルピリジニウム＝クロリド、１−ヘプタデシルピリジニウム＝クロリド、１−オクタデシルピリジニウム＝クロリド、１−ノナデシルピリジニウム＝クロリド、１−イコシルピリジニウム＝クロリド、
【００３３】
１，４−ジメチルピリジニウム＝クロリド、１−エチル−４−メチルピリジニウム＝クロリド、４−メチル−１−プロピルピリジニウム＝クロリド、１−ブチル−４−メチルピリジニウム＝クロリド、４−メチル−１−ペンチルピリジニウム＝クロリド、１−ヘキシル−４−メチルピリジニウム＝クロリド、４−メチル−１−ヘプチルピリジニウム＝クロリド、４−メチル−１−オクチルピリジニウム＝クロリド、４−メチル−１−ノニルピリジニウム＝クロリド、１−デシル−４−メチルピリジニウム＝クロリド、４−メチル−１−ウンデシルピリジニウム＝クロリド、１−ドデシル−４−メチルピリジニウム＝クロリド、４−メチル−１−トリデシルピリジニウム＝クロリド、４−メチル−１−テトラデシルピリジニウム＝クロリド、４−メチル−１−ペンタデシルピリジニウム＝クロリド、１−ヘキサデシル−４−メチルピリジニウム＝クロリド、１−ヘプタデシル−４−メチルピリジニウム＝クロリド、４−メチル−１−オクタデシルピリジニウム＝クロリド、４−メチル−１−ノナデシルピリジニウム＝クロリド、１−イコシル−４−メチルピリジニウム＝クロリド、
【００３４】
テトラメチルアンモニウム＝ブロミド、テトラエチルアンモニウム＝ブロミド、テトラプロピルアンモニウム＝ブロミド、テトラブチルアンモニウム＝ブロミド、テトラヘプチルアンモニウム＝ブロミド、テトラヘキシルアンモニウム＝ブロミド、テトラヘプチルアンモニウム＝ブロミド、テトラオクチルアンモニウム＝ブロミド、テトラノニルアンモニウム＝ブロミド、テトラデシルアンモニウム＝ブロミド、テトラウンデシルアンモニウム＝ブロミド、テトラドデシルアンモニウム＝ブロミド、テトラトリデシルアンモニウム＝ブロミド、テトラテトラデシルアンモニウム＝ブロミド、テトラペンタデシルアンモニウム＝ブロミド、テトラヘキサデシルアンモニウム＝ブロミド、テトラヘプタデシルアンモニウム＝ブロミド、テトラオクタデシルアンモニウム＝ブロミド、テトラノナデシルアンモニウム＝ブロミド、テトライコシルアンモニウム＝ブロミド、トリエチルメチルアンモニウム＝ブロミド、メチルトリプロピルアンモニウム＝ブロミド、トリブチルメチルアンモニウム＝ブロミド、トリヘキシルメチルアンモニウム＝ブロミド、トリヘプチルメチルアンモニウム＝ブロミド、メチルトリオクチルアンモニウム＝ブロミド、メチルトリノニルアンモニウム＝ブロミド、トリデシルメチルアンモニウム＝ブロミド、Ｎ，Ｎ−ジエチル−Ｎ−メチル−（２−メトキシエチル）アンモニウム＝ブロミド、ポリオキシエチレンアルキル（Ｃ８−Ｃ１８）メチルアンモニウム＝ブロミド
【００３５】
テトラメチルホスホニウム＝ブロミド、テトラエチルホスホニウム＝ブロミド、テトラプロピルホスホニウム＝ブロミド、テトラブチルホスホニウム＝ブロミド、テトラペンチルホスホニウム＝ブロミド、テトラヘキシルホスホニウム＝ブロミド、テトラヘプチルホスホニウム＝ブロミド、テトラオクチルホスホニウム＝ブロミド、テトラノニルホスホニウム＝ブロミド、テトラデシルホスホニウム＝ブロミド、テトラペンタデシルホスホニウム＝ブロミド、テトラヘキサデシルホスホニウム＝ブロミド、テトラヘプタデシルホスホニウム＝ブロミド、テトラオクタデシルホスホニウム＝ブロミド、テトラノナデシルホスホニウム＝ブロミド、テトライコシルホスホニウム＝ブロミド、メチルトリオクチルホスホニウム＝ブロミド、トリブチルドデシルホスホニウム＝ブロミド、トリブチルベンジルホスホニウム＝ブロミド、
【００３６】
１，１−ジメチルピロリジニウム＝ブロミド、１−エチル−１−メチルピロリジニウム＝ブロミド、１−メチル−３−プロピルピロリジニウム＝ブロミド、１−ブチル−１−メチルピロリジニウム＝ブロミド、１−メチル−１−ペンチルピロリジニウム＝ブロミド、１−ヘキシル−１−メチルピロリジニウム＝ブロミド、１−ヘプチル−１−メチルピロリジニウム＝ブロミド、１−メチル−１−ノニルピロリジニウム＝ブロミド、１−デシル−１−メチルピロリジニウム＝ブロミド、１−メチル−１−ウンデシルピリジニウム＝ブロミド、１−ドデシル−１−メチルピロリジニウム＝ブロミド、１−メチル−１−トリデシルピロリジニウム＝ブロミド、１−メチル−１−テトラデシルピロリジニウム＝ブロミド、１−メチル−１−ペンタデシルピロリジニウム＝ブロミド、１−ヘキサデシル−１−メチルピロリジニウム＝ブロミド、１−ヘプタデシル−１−メチルピロリジニウム＝ブロミド、１−メチル−１−オクタデシルピロリジニウム＝ブロミド、１−メチル１−ノナデシルピロリジニウム＝ブロミド、１−イコシル−１−メチルピロリジニウム＝ブロミド、
【００３７】
１，１−ジメチルピペリジニウム＝ブロミド、１−エチル−１−メチルピペリジニウム＝ブロミド、１−メチル−３−プロピルピペリジニウム＝ブロミド、１−ブチル−１−メチルピペリジニウム＝ブロミド、１−メチル−１−ペンチルピペリジニウム＝ブロミド、１−ヘキシル−１−メチルピペリジニウム＝ブロミド、１−ヘプチル−１−メチルピペリジニウム＝ブロミド、１−メチル−１−オクチルピペリジニウム＝ブロミド、１−メチル−１−ノニルピペリジニウム＝ブロミド、１−デシル−１−メチルピペリジニウム＝ブロミド、１−メチル−１−ウンデシルピペリジニウム＝ブロミド、１−ドデシル−１−メチルピペリジニウム＝ブロミド、１−メチル−１−トリデシルピペリジニウム＝ブロミド、１−メチル−１−テトラデシルピペリジニウム＝ブロミド、１−メチル−１−ペンタデシルピペリジニウム＝ブロミド、１−ヘキサデシル−１−メチルピペリジニウム＝ブロミド、１−ヘプタデシル−１−メチルピペリジニウム＝ブロミド、１−メチル−１−オクタデシルピペリジニウム＝ブロミド、１−メチル−１−ノナデシルピペリジニウム＝ブロミド、１−イコシル１−メチルピペリジニウム＝ブロミド、
【００３８】
１，３−ジメチルイミダゾリウム＝ブロミド、１−エチル−３−メチルイミダゾリウム＝ブロミド、１−メチル−３−プロピルイミダゾリウム＝ブロミド、１−ブチル−３−メチルイミダゾリウム＝ブロミド、１−メチル−３−ペンチルイミダゾリウム＝ブロミド、１−ヘキシル−３−メチルイミダゾリウム＝ブロミド、１−ヘプチル−３−メチルイミダゾリウム＝ブロミド、１−メチル−３−オクチルイミダゾリウム＝ブロミド、１−メチル−３−ノニルイミダゾリウム＝ブロミド、１−デシル−３−メチルイミダゾリウム＝ブロミド、１−メチル−３−ウンデシルイミダゾリウム＝ブロミド、１−ドデシル−３−メチルイミダゾリウム＝ブロミド、１−メチル−３−トリデシルイミダゾリウム＝ブロミド、１−メチル−３−テトラデシルイミダゾリウム＝ブロミド、１−メチル−３−ペンタデシルイミダゾリウム＝ブロミド、１−ヘキサデシル−３−メチルイミダゾリウム＝ブロミド、１−ヘプタデシル−３−メチルイミダゾリウム＝ブロミド、１−メチル−３−オクタデシルイミダゾリウム＝ブロミド、１−メチル−３−ノナデシルイミダゾリウム＝ブロミド、１−イコシル３−メチルイミダゾリウム＝ブロミド、
【００３９】
１−メチルピリジニウム＝ブロミド、１−エチルピリジニウム＝ブロミド、１−プロピルピリジニウム＝ブロミド、１−ブチルピリジニウム＝ブロミド、１−ペンチルピリジニウム＝ブロミド、１−ヘキシルピリジニウム＝ブロミド、１−ヘプチルピリジニウム＝ブロミド、１−オクチルピリジニウム＝ブロミド、１−ノニルピリジニウム＝ブロミド、１−デシルピリジニウム＝ブロミド、１−ウンデシルピリジニウム＝ブロミド、１−ドデシルピリジニウム＝ブロミド、１−トリデシルピリジニウム＝ブロミド、１−テトラデシルピリジニウム＝ブロミド、１−ペンタデシルピリジニウム＝ブロミド、ヘキサデシルピリジニウム＝ブロミド、１−ヘプタデシルピリジニウム＝ブロミド、１−オクタデシルピリジニウム＝ブロミド、１−ノナデシルピリジニウム＝ブロミド、１−イコシルピリジニウム＝ブロミド、
【００４０】
１，４−ジメチルピリジニウム＝ブロミド、１−エチル−４−メチルピリジニウム＝ブロミド、４−メチル−１−プロピルピリジニウム＝ブロミド、１−ブチル−４−メチルピリジニウム＝ブロミド、４−メチル−１−ペンチルピリジニウム＝ブロミド、１−ヘキシル−４−メチルピリジニウム＝ブロミド、４−メチル−１−ヘプチルピリジニウム＝ブロミド、４−メチル−１−オクチルピリジニウム＝ブロミド、４−メチル−１−ノニルピリジニウム＝ブロミド、１−デシル−４−メチルピリジニウム＝ブロミド、４−メチル−１−ウンデシルピリジニウム＝ブロミド、１−ドデシル−４−メチルピリジニウム＝ブロミド、４−メチル−１−トリデシルピリジニウム＝ブロミド、４−メチル−１−テトラデシルピリジニウム＝ブロミド、４−メチル−１−ペンタデシルピリジニウム＝ブロミド、１−ヘキサデシル−４−メチルピリジニウム＝ブロミド、１−ヘプタデシル−４−メチルピリジニウム＝ブロミド、４−メチル−１−オクタデシルピリジニウム＝ブロミド、４−メチル−１−ノナデシルピリジニウム＝ブロミド、１−イコシル−４−メチルピリジニウム＝ブロミド、
【００４１】
テトラメチルアンモニウム＝ヨージド、テトラエチルアンモニウム＝ヨージド、テトラプロピルアンモニウム＝ヨージド、テトラブチルアンモニウム＝ヨージド、テトラヘプチルアンモニウム＝ヨージド、テトラヘキシルアンモニウム＝ヨージド、テトラヘプチルアンモニウム＝ヨージド、テトラオクチルアンモニウム＝ヨージド、テトラノニルアンモニウム＝ヨージド、テトラデシルアンモニウム＝ヨージド、テトラウンデシルアンモニウム＝ヨージド、テトラドデシルアンモニウム＝ヨージド、テトラトリデシルアンモニウム＝ヨージド、テトラテトラデシルアンモニウム＝ヨージド、テトラペンタデシルアンモニウム＝ヨージド、テトラヘキサデシルアンモニウム＝ヨージド、テトラヘプタデシルアンモニウム＝ヨージド、テトラオクタデシルアンモニウム＝ヨージド、テトラノナデシルアンモニウム＝ヨージド、テトライコシルアンモニウム＝ヨージド、トリエチルメチルアンモニウム＝ヨージド、メチルトリプロピルアンモニウム＝ヨージド、トリブチルメチルアンモニウム＝ヨージド、トリヘキシルメチルアンモニウム＝ヨージド、トリヘプチルメチルアンモニウム＝ヨージド、メチルトリオクチルアンモニウム＝ヨージド、メチルトリノニルアンモニウム＝ヨージド、トリデシルメチルアンモニウム＝ヨージド、
【００４２】
テトラメチルホスホニウム＝ヨージド、テトラエチルホスホニウム＝ヨージド、テトラプロピルホスホニウム＝ヨージド、テトラブチルホスホニウム＝ヨージド、テトラペンチルホスホニウム＝ヨージド、テトラヘキシルホスホニウム＝ヨージド、テトラヘプチルホスホニウム＝ヨージド、テトラオクチルホスホニウム＝ヨージド、テトラノニルホスホニウム＝ヨージド、テトラデシルホスホニウム＝ヨージド、テトラペンタデシルホスホニウム＝ヨージド、テトラヘキサデシルホスホニウム＝ヨージド、テトラヘプタデシルホスホニウム＝ヨージド、テトラオクタデシルホスホニウム＝ヨージド、テトラノナデシルホスホニウム＝ヨージド、テトライコシルホスホニウム＝ヨージド、メチルトリオクチルホスホニウム＝ヨージド、トリブチルドデシルホスホニウム＝ヨージド、トリブチルベンジルホスホニウム＝ヨージド、
【００４３】
１，１−ジメチルピロリジニウム＝ヨージド、１−エチル−１−メチルピロリジニウム＝ヨージド、１−メチル−３−プロピルピロリジニウム＝ヨージド、１−ブチル−１−メチルピロリジニウム＝ヨージド、１−メチル−１−ペンチルピロリジニウム＝ヨージド、１−ヘキシル−１−メチルピロリジニウム＝ヨージド、１−ヘプチル−１−メチルピロリジニウム＝ヨージド、１−メチル−１−ノニルピロリジニウム＝ヨージド、１−デシル−１−メチルピロリジニウム＝ヨージド、１−メチル−１−ウンデシルピリジニウム＝ヨージド、１−ドデシル−１−メチルピロリジニウム＝ヨージド、１−メチル−１−トリデシルピロリジニウム＝ヨージド、１−メチル−１−テトラデシルピロリジニウム＝ヨージド、１−メチル−１−ペンタデシルピロリジニウム＝ヨージド、１−ヘキサデシル−１−メチルピロリジニウム＝ヨージド、１−ヘプタデシル−１−メチルピロリジニウム＝ヨージド、１−メチル−１−オクタデシルピロリジニウム＝ヨージド、１−メチル１−ノナデシルピロリジニウム＝ヨージド、１−イコシル−１−メチルピロリジニウム＝ヨージド、
【００４４】
１，１−ジメチルピペリジニウム＝ヨージド、１−エチル−１−メチルピペリジニウム＝ヨージド、１−メチル−３−プロピルピペリジニウム＝ヨージド、１−ブチル−１−メチルピペリジニウム＝ヨージド、１−メチル−１−ペンチルピペリジニウム＝ヨージド、１−ヘキシル−１−メチルピペリジニウム＝ヨージド、１−ヘプチル−１−メチルピペリジニウム＝ヨージド、１−メチル−１−オクチルピペリジニウム＝ヨージド、１−メチル−１−ノニルピペリジニウム＝ヨージド、１−デシル−１−メチルピペリジニウム＝ヨージド、１−メチル−１−ウンデシルピペリジニウム＝ヨージド、１−ドデシル−１−メチルピペリジニウム＝ヨージド、１−メチル−１−トリデシルピペリジニウム＝ヨージド、１−メチル−１−テトラデシルピペリジニウム＝ヨージド、１−メチル−１−ペンタデシルピペリジニウム＝ヨージド、１−ヘキサデシル−１−メチルピペリジニウム＝ヨージド、１−ヘプタデシル−１−メチルピペリジニウム＝ヨージド、１−メチル−１−オクタデシルピペリジニウム＝ヨージド、１−メチル−１−ノナデシルピペリジニウム＝ヨージド、１−イコシル１−メチルピペリジニウム＝ヨージド、
【００４５】
１，３−ジメチルイミダゾリウム＝ヨージド、１−エチル−３−メチルイミダゾリウム＝ヨージド、１−メチル−３−プロピルイミダゾリウム＝ヨージド、１−ブチル−３−メチルイミダゾリウム＝ヨージド、１−メチル−３−ペンチルイミダゾリウム＝ヨージド、１−ヘキシル−３−メチルイミダゾリウム＝ヨージド、１−ヘプチル−３−メチルイミダゾリウム＝ヨージド、１−メチル−３−オクチルイミダゾリウム＝ヨージド、１−メチル−３−ノニルイミダゾリウム＝ヨージド、１−デシル−３−メチルイミダゾリウム＝ヨージド、１−メチル−３−ウンデシルイミダゾリウム＝ヨージド、１−ドデシル−３−メチルイミダゾリウム＝ヨージド、１−メチル−３−トリデシルイミダゾリウム＝ヨージド、１−メチル−３−テトラデシルイミダゾリウム＝ヨージド、１−メチル−３−ペンタデシルイミダゾリウム＝ヨージド、１−ヘキサデシル−３−メチルイミダゾリウム＝ヨージド、１−ヘプタデシル−３−メチルイミダゾリウム＝ヨージド、１−メチル−３−オクタデシルイミダゾリウム＝ヨージド、１−メチル−３−ノナデシルイミダゾリウム＝ヨージド、１−イコシル３−メチルイミダゾリウム＝ヨージド、
【００４６】
１−メチルピリジニウム＝ヨージド、１−エチルピリジニウム＝ヨージド、１−プロピルピリジニウム＝ヨージド、１−ブチルピリジニウム＝ヨージド、１−ペンチルピリジニウム＝ヨージド、１−ヘキシルピリジニウム＝ヨージド、１−ヘプチルピリジニウム＝ヨージド、１−オクチルピリジニウム＝ヨージド、１−ノニルピリジニウム＝ヨージド、１−デシルピリジニウム＝ヨージド、１−ウンデシルピリジニウム＝ヨージド、１−ドデシルピリジニウム＝ヨージド、１−トリデシルピリジニウム＝ヨージド、１−テトラデシルピリジニウム＝ヨージド、１−ペンタデシルピリジニウム＝ヨージド、ヘキサデシルピリジニウム＝ヨージド、１−ヘプタデシルピリジニウム＝ヨージド、１−オクタデシルピリジニウム＝ヨージド、１−ノナデシルピリジニウム＝ヨージド、１−イコシルピリジニウム＝ヨージド、
【００４７】
１，４−ジメチルピリジニウム＝ヨージド、１−エチル−４−メチルピリジニウム＝ヨージド、４−メチル−１−プロピルピリジニウム＝ヨージド、１−ブチル−４−メチルピリジニウム＝ヨージド、４−メチル−１−ペンチルピリジニウム＝ヨージド、１−ヘキシル−４−メチルピリジニウム＝ヨージド、４−メチル−１−ヘプチルピリジニウム＝ヨージド、４−メチル−１−オクチルピリジニウム＝ヨージド、４−メチル−１−ノニルピリジニウム＝ヨージド、１−デシル−４−メチルピリジニウム＝ヨージド、４−メチル−１−ウンデシルピリジニウム＝ヨージド、１−ドデシル−４−メチルピリジニウム＝ヨージド、４−メチル−１−トリデシルピリジニウム＝ヨージド、４−メチル−１−テトラデシルピリジニウム＝ヨージド、４−メチル−１−ペンタデシルピリジニウム＝ヨージド、１−ヘキサデシル−４−メチルピリジニウム＝ヨージド、１−ヘプタデシル−４−メチルピリジニウム＝ヨージド、４−メチル−１−オクタデシルピリジニウム＝ヨージド、４−メチル−１−ノナデシルピリジニウム＝ヨージド、１−イコシル−４−メチルピリジニウム＝ヨージドなどが挙げられるが、本発明はこれらに限定されるものではない。
【００４８】
上記のオニウム塩（１）は単独で使用してもよく、また２種以上混合して使用しても良い。さらには、一般的に公知である帯電防止剤を併用することもできる。
【００４９】
オニウム塩（１）の配合量としては、一般的には使用する紫外線硬化型樹脂成分１００部に対して１〜３０部が好ましく、より好ましくは３〜２０部が最も好ましい。０．０１部未満であると十分な帯電防止性が得られず、３０部を超えると耐擦傷性が劣りやすくなる傾向がある。
【００５０】
本発明に使用する金属酸化物微粒子は、ハードコート層に表面硬度や耐摩耗性を与え、帯電防止性を維持する成分である。この金属酸化物微粒子は、通常、金属酸化物が水又は有機溶媒に分散したものであるが、中でも本発明組成物の系への相溶性の面から有機溶媒に分散したコロイド状金属酸化物微粒子が好適に使用される。分散媒としては、例えば水、メタノール、エタノール、イソプロパノール、ｎ−ブタノール、ダイアセトンアルコールなどのアルコール類、エチレングリコールなどの多価アルコール類及びその誘導体、メチルエチルケトン、メチルイソブチルケトン、シクロヘキサノン、ジメチルアセトアミドなどのケトン類、酢酸エチル、酢酸−ｎ−ブチルなどのエステル類、トルエン、キシレンなどの非極性溶媒、２−ヒドロキシエチルアクリレートなどのアクリレート類及び一般有機溶剤類が使用できる。
【００５１】
コロイド状金属酸化物微粒子の平均粒子径は、１〜１００μｍ、特に透明性の点から３〜５０μｍであることが好適であり、平均粒子径が１μｍに満たないものは表面硬度の向上に寄与できない場合がある。また１００μｍ以上では被膜の透明性が低下する場合がある。しかし表面への凹凸による防眩効果付与を目的とする場合には、１００μｍ以上の粒子が有効に利用できる。
【００５２】
このような金属酸化物微粒子として具体的には、シリカ、アルミナ、チタニア、アンチモン、酸化スズ、酸化タングステンなどの１種又は２種以上を使用することができ、特に経済的に安価で透明性が良好なコロイダルシリカが好ましく用いられる。
【００５３】
上記コロイド状金属酸化物微粒子の配合量は、紫外線硬化型樹脂成分１００部に対してゾル固形分として２０〜１５０部、特に５０〜１００部とすることが好ましい。
【００５４】
本発明に使用する多官能アクリレート又はメタクリレートは、ハードコートとしての表面硬度、耐擦傷性を満たすために（メタ）アクリロイル基を３個以上有する化合物が好ましい。たとえばトリメチロールプロパントリ（メタ）アクリレート、エチレンオキサイド変成トリメチロールプロパントリ（メタ）アクリレート、プロピレンオキサイド変成トリメチロールプロパントリ（メタ）アクリレート、トリス［（メタ）アクリロキシエチル］イソシアヌレート、カプロラクトン変成トリス［（メタ）アクリロキシエチル］イソシアヌレート、ペンタエリスリトールトリ（メタ）アクリレート、アルキル変成ジペンタエリスリトールトリ（メタ）アクリレートなどがあげられる。また、（メタ）アクリロイル基を４個有する化合物としては、たとえばトリメチロールプロパンテトラ（メタ）アクリレート、ペンタエリスリトールテトラ（メタ）アクリレート、アルキル変成ジペンタエリスリトールテトラ（メタ）アクリレートなどがあげられる。また、（メタ）アクリロイル基を５個有する化合物としては、例えばジペンタエリスリトールペンタ（メタ）アクリレート、アルキル変成ジペンタエリスリトールペンタ（メタ）アクリレートなどがあげられる。さらに（メタ）アクリロイル基を６個有する化合物としては、例えばジペンタエリスリトールヘキサ（メタ）アクリレート、カプロラクトン変成ジペンタエリスリトールヘキサ（メタ）アクリレートなどが挙げられる。
【００５５】
また、これらの化合物の２種以上の混合物も用いることができる。これらの化合物の中でも、ジペンタエリスリトールペンタ（メタ）アクリレート、ジペンタエリスリトールヘキサ（メタ）アクリレート、及びこれらを含む混合物は、耐擦傷性の点から特に好ましい。
【００５６】
さらに、これらの樹脂に粘度調節用の反応性希釈剤として、比較的低粘度である１、６−ヘキサンジオールジ（メタ）アクリレート、トリプロピレングリコールジ（メタ）アクリレート、ジエチレングリコールジ（メタ）アクリレート、ヘキサンジオール（メタ）アクリレート、ペンタエリスリトールトリ（メタ）アクリレート、トリメチロールプロパントリ（メタ）アクリレート、ジペンタエリスリトールヘキサ（メタ）アクリレート、ネオペンチルグリコールジ（メタ）アクリレートなどの２官能以上のモノマー及びオリゴマー並びに単官能モノマー、例えばＮ−ビニルピロリドン、エチルアクリレート、プロピルアクリレートなどのアクリル酸エステル類、エチルメタクリレート、プロピルメタクリレート、イソプロピルメタクリレート、ブチルメタクリレート、ヘキシルメタクリレート、イソオクチルメタクリレート、２−ヒドロキシエチルメタクリレート、シクロヘキシルメタクリレート、ノニルフェニルメタクリレートなどのメタクリル酸エステル類、テトラヒドロフルフリルメタクリレート、及びそのカプロラクトン変成物などの誘導体、スチレン、α−メチルスチレン、アクリル酸など及びそれらの混合物、などを配合することができる。
【００５７】
本発明に使用する光重合開始剤としては、ラジカル発生型のベンゾイン、ベンゾインメチルエーテル、ベンゾインエチルエーテル、ベンゾインイソプロピルエーテル、ベンジルメチルケタールなどのベンゾインとそのアルキルエーテル類；アセトフェノン、２、２、−ジメトキシ−２−フェニルアセトフェノン、１−ヒドロキシシクロヘキシルフェニルケトン、などのアセトフェノン類；メチルアントラキノン、２−エチルアントラキノン、２−アミルアントラキノンなどのアントラキノン類；チオキサントン、２、４−ジエチルチオキサントン、２、４−ジイソプロピルチオキサントンなどのチオキサントン類；アセトフェノンジメチルケタール、ベンジルジメチルケタールなどのケタール類；ベンゾフェノン、４、４−ビスメチルアミノベンゾフェノンなどのベンゾフェノン類及びアゾ化合物などがある。これらは単独または２種以上の混合物として使用でき、さらにはトリエタノールアミン、メチルジエタノールアミンなどの第３級アミン；２−ジメチルアミノエチル安息香酸、４−ジメチルアミノ安息香酸エチルなどの安息香酸誘導体などの光開始助剤などと組み合わせて使用することができる。
【００５８】
前記光重合開始剤の使用量は、紫外線硬化型樹脂成分１００重量部に対して０．５〜２０重量部、好ましくは１〜１５重量部である。
【００５９】
また、本発明の紫外線硬化性ハードコート樹脂組成物には必要に応じて有機微粒子を任意に配合することができる。有機微粒子として例えば、粒子内部に適度な架橋構造を有しており、紫外線硬化樹脂やモノマー、溶剤などによる膨潤が少ない硬質な微粒子を用いることができる。例えば、粒子内部架橋タイプのスチレン系樹脂、スチレン−アクリル系共重合樹脂、アクリル系樹脂、ジビニルベンゼン樹脂、シリコーン系樹脂、ウレタン樹脂、メラミン樹脂、スチレン−イソプレン系樹脂、ベンゾグアナミン樹脂、上記の樹脂などを主成分とするミクロゲルなどを使用することができる。
【００６０】
また、必要に応じて、帯電防止性に影響を与えない範囲で公知の一般的な塗料添加剤を配合することができる。例えばレベリング、表面スリップ性などを付与するシリコーン系、フッ素系の添加剤は硬化膜表面の傷つき防止性に効果があることに加えて、紫外線で硬化させる場合は前記添加剤の空気界面へのブリードによって、酸素による樹脂の硬化阻害を低下させることができ、低照射強度条件下においても有効な硬化度合を得ることができる。これらの添加量は、紫外線硬化型樹脂１００重量部に対し０．０１〜０．５重量部が適当である。
【００６１】
本発明の紫外線硬化性ハードコート塗液としては、水又は有機溶剤を添加することができる。有機溶剤として具体的に、ヘキサン、ヘプタン、シクロヘキサンなどの脂肪族炭化水素、トルエン、キシレンなどの芳香族炭化水素、塩化メチレン、塩化エチレンなどのハロゲン化炭化水素、メタノール、エタノール、プロパノール、ブタノールなどのアルコール、アセトン、メチルエチルケトン、メチルイソブチルケトン、２ − ペンタノン、イソホロンなどのケトン、酢酸エチル、酢酸ブチルなどのエステル、エチルセロソルブなどのセロソルブ系溶剤などが挙げられ、単独又は２種以上を混合して使用しても良い。
【００６２】
本発明の紫外線硬化性ハードコート塗液を塗工する場合、基材は無機、有機を問わず、各種の基材を用いることができ、特に限定されるものではなく、例えば、ポリエチレンテレフタレート、ポリブチレンテレフタレート、ポリエチレンナフタレート、ポリエチレン、ポリプロピレン、セロファン、ジアセチルセルロース、トリアセチルセルロース、アセチルセルロースブチレート、ポリ塩化ビニル、ポリ塩化ビニリデン、ポリビニルアルコール、エチレン− 酢酸ビニル共重合体、ポリスチレン、ポリカーボネート、ポリメチルペンテン、ポリスルホン、ポリエーテルエーテルケトン、ポリエーテルスルホン、ポリエーテルイミド、ポリイミド、フッ素樹脂、ナイロン、アクリル樹脂などの樹脂が挙げられ、いずれも公知のものを用いることができる。基材は用途に応じてシート状、板状などであってもよい。
【００６３】
また、本発明の帯電防止性ハードコート層と基材の密着性を向上させる目的で、サンドブラスト法や溶剤処理法などによる表面の凹凸化処理、あるいはコロナ放電処理、クロム酸処理、火炎処理、熱風処理、オゾン・紫外線照射処理、電子線照射処理などの表面の酸化処理などの表面処理を施してもよい。
【００６４】
本発明の紫外線硬化性ハードコート層は紫外線硬化性ハードコート塗液を基材へ塗布し、必要により乾燥させることで基材の表面および／または裏面の少なくとも一部にハードコート層を有する被覆物を得ることができる。
【００６５】
塗布方法については特に限定されるものではなく、例えばグラビアコート法、バーコート法、ナイフコート法、ロールコート法、ブレードコート法、ダイコート法スプレーコート法、刷毛塗り法、浸漬法、カーテンコート法、スピンコート法などが公知であり、各種の方法を適宜選択することができる。塗布膜厚は、乾燥後の膜厚として通常０．５〜２５０μｍ、耐摩耗性、耐溶剤性、耐汚染性、乾燥性、硬化性の観点から好ましくは１〜１００μｍである。
【００６６】
本発明の基材への塗布後の乾燥方法としては、例えば熱風乾燥（ドライヤーなど）などが挙げられる。乾燥温度は通常１０〜２００℃、乾燥速度及び塗膜の表面平滑性の観点から好ましくは３０〜１５０℃である。乾燥時間は通常３０分以下、塗膜の物性及び生産性の観点から好ましくは２０分以下である。
【００６７】
本発明のハードコート樹脂組成物を紫外線で硬化させるには、高圧水銀灯、低圧水銀灯、超高圧水銀灯、メタルハライドランプ、カーボンアーク、キセノンアークなどの光源が利用でき、フィラーを含まないクリア塗膜の硬化には高圧水銀灯、フィラーを含む場合や厚膜の硬化にはメタルハライドランプが一般的に使用される。また、光重合開始剤を除いた組成で電子線を利用することも可能であり、具体的にはコックロフトワルト型、バンデクラフ型、共振変圧型、絶縁コア変圧器型、直線型、ダイナミトロン型、高周波型などの各種電子線加速器から放出される５０〜１０００ＫｅＶ、好ましくは１００〜３００ＫｅＶのエネルギーを有する電子線を利用することが好ましい。
【００６８】
本発明の帯電防止性ハードコート層を有する物品は、特に限定されるものではないが、例えば、建築関連部材、ディスプレイ、クリアケース、ドア、カーポート、配電盤、道路周辺部材（例えば、防音壁、トンネル内装板、ガードレール）、広告塔、ミラー、光学物品、有機樹脂フィルムなどが挙げられる。
【実施例】
【００６９】
次に、本発明を実施例に基づいて具体的に説明するが、本発明はなんらこれらに限定されるものではない。
【００７０】
実施例１
ジペンタエリスリトールヘキサアクリレート（Ａ−ＤＰＨ：新中村化学工業株式会社製）１．００ｇ、ペンタエリスリトールトリアクリレート（Ａ−ＴＭＮ−３ＬＭ−Ｎ：新中村化学社工業株式会製）１．５０ｇ、１−ブチル−３−メチルイミダゾリウム＝クロリド０．２３ｇ、イソプロピルアルコール２．１６ｇ、コロイダルシリカのＩＰＡ分散液（ＩＰＡ−ＳＴ：シリカ固形分３０ｗｔ％、日産化学工業株式会社製）１．８０ｇ、ＳＨ  ２８  ＰＡＩＮＴ  ＡＤＤＩＴＩＶＥ（東レ・ダウコーニング株式会社製）０．０１ｇを混合し、光重合開始剤として１−ヒドロキシシクロヘキシルフェニルケトン０．１５ｇを混合することによって紫外線硬化性ハードコート塗液を作成した。
【００７１】
紫外線硬化性ハードコート塗液を厚さ１００μｍのトリアセチルセルロースフィルムの片面にワイヤーバーコーティングによって、乾燥膜厚が約５μｍとなるように形成した後、６０℃のオーブンで２０分間乾燥させ、溶剤を除去した。塗膜側より高圧水銀ＵＶランプ（１２０Ｗ／ｃｍ）の紫外線を積算光量約４００ｍＪ／ｃｍ２の条件で照射し、硬化処理することによって、帯電防止性ハードコート層を有するフィルムを作製した。得られたフィルムのハードコート層を下記方法で評価した。
【００７２】
実施例２〜１１
実施例１の１−ブチル−３−メチルイミダゾリウム＝クロリドを表１に示すオニウム塩に変えた以外は同様にして帯電防止ハードコート層を有するフィルムを作成、評価した。
【００７３】
比較例１
実施例１の１−ブチル−３−メチルイミダゾリウム＝クロリドを４−メチル−１−オクチルピリジニウム＝トリフルオロスルホネートに変えた以外は同様にして帯電防止性ハードコート層を有するフィルムを作成、評価した。
【００７４】
比較例２
Ｎ−トリメトキシシリルプロピル−Ｎ，Ｎ，Ｎ−トリメチルアンモニウム＝クロリド０．４６ｇにイソプロパノール０．３４ｇを加え撹拌した後、１０℃に冷却し、０．０５Ｎ希塩酸０．１３ｇを５分間かけて滴下し、室温で１６時間熟成させることでＮ−トリメトキシシリルプロピル−Ｎ，Ｎ，Ｎ−トリメチルアンモニウム＝クロリドの加水分解物を作成した。次にコロイダルシリカのＩＰＡ分散液（ＩＰＡ−ＳＴ：シリカ固形分３０％、日産化学工業株式会社製）３．６０ｇを混合し室温で４時間熟成し、Ｎ−トリメトキシシリルプロピル−Ｎ，Ｎ，Ｎ−トリメチルアンモニウム＝クロリドの加水分解物とコロイダルシリカの混合物を得た。この混合物は白いゲル状であった。
【００７５】
前記混合物２．２７ｇとジペンタエリスリトールトリアクリレート（Ａ−ＤＰＨ、新中村化学工業株式会社製）１．００ｇとペンタエリスリトールトリアクリレート（Ａ−ＴＭＮ−３ＬＭ−Ｎ、新中村化学工業株式会社製）１．５ｇ、イソプロパノール１．９２ｇ、ＳＨ  ２８  ＰＡＩＮＴ  ＡＤＤＩＴＩＶＥ（東レ・ダウコーニング株式会社製）０．０１ｇ、光重合開始剤として１-ヒドロキシシクロヘキシルフェニルケトン０．１５ｇを混合することによって紫外線硬化性ハードコート塗液を作成した。
【００７６】
紫外線硬化性ハードコート塗液を厚さ１００μｍのトリアセチルセルロースフィルムの片面にワイヤーバーコーティングによって、乾燥膜厚が約５μｍとなるように形成した後、６０℃のオーブンで２０分間乾燥させ、溶剤を除去した。塗膜側より高圧水銀ＵＶランプ（１２０Ｗ／ｃｍ）の紫外線を積算光量約４００ｍＪ／ｃｍ２の条件で照射し、硬化処理することによって、帯電防止性ハードコート層を有するフィルムを作製した。得られたフィルムのハードコート層を下記方法で評価した。
【００７７】
表面抵抗率：三菱化学株式会社製ハイレスターＵＰ（ＭＣＰ−ＨＴ４５０）を用い、２３±３℃、湿度４５±５％の条件下でハードコート層表面部分を測定した。
【００７８】
耐水性試験：ハードコート層表面部分を、イオン交換水を含浸させた産業用ワイパーで２０回拭き取り、２３±３℃、湿度４５±５％の下で１０分間静置し、表面抵抗率を測定した。
○：表面抵抗率の上昇がほとんどない
△：わずかに表面抵抗率の上昇が認められる
×：表面抵抗率が上昇
【００７９】
耐溶剤性試験：ハードコート層表面部分を、エタノールを含浸させた産業用ワイパーで２０回拭き取り、２３±３℃、湿度４５±５％の下で１０分間静置し、表面抵抗率を測定した。
○：表面抵抗率の上昇がほとんどない
△：わずかに表面抵抗率の上昇が認められる
×：表面抵抗率が上昇
【００８０】
外観：ハードコート層表面の外観について、目視で確認し、以下の判断基準に従って評価した。
○：平滑なハードコート層表面
×：凹凸のあるハードコート層表面
【００８１】
【表１】
2014136740.tif 000009
【００８２】
表１の結果から本発明の金属酸化物微粒子とオニウム塩（１）を併用配合したハードコート塗料液を用いたハードコート層は平滑な表面であり、耐水性試験及び耐溶剤性試験を行っても表面抵抗率の変化がない、または上昇がわずかであり、帯電防止性とその耐水性、耐溶剤性を有することが分かった、このことから、本願発明は特にプラスチック光学部品、ディスプレイ、タッチパネルなど表面の平滑性とほこりの付着防止が必要とされる分野に幅広く好適に使用することができ、極めて有用である。